열처리 공정 ( S 6 ) 은 슬라이스 공정 ( S 5 ) 에서 수득 된 소정 두께 의 알루미늄 합금 후판 을 열처리 ( 균질 화 열처리 ) 하 는 공정 이 다 . 열처리 는 통상 적 방법 에 따라서 실시 한다 . 즉 , 알루미늄 합금 이 5000 계의 Al - Mg 계 합금 ( 제 9 발명 ) , 3000 계의 Al - Mn 계 합금 ( 제 10 발명 ) 및 6000 계의 Al - Mg - Si 계 합금 ( 제 11 발명 ) 인 경우 에 는 , 열처리 는 200 ℃ 이상 400 ℃ 미만 의 온도 에서 1 시간 이상 유지 하 여 실시 한다 . 알루미늄 합금 이 7000 계의 Al - Zn - Mg 계 합금 ( 제 12 발명 ) 인 경우 에 는 , 열처리 는 200 ℃ 이상 350 ℃ 미만 의 온도 에서 1 시간 이상 유지 하 여 실시 한다 . 그 밖 의 상세 한 것 은 제 1 내지 제 4 발명 의 열처리 공정 ( S 6 ) 과 같 다 .